FR 3048244 A1 20170901 FR 1651629 A 20160226 1 PROCEDE DE GRAVURE SELECTIVE D'UNE COUCHE OU D'UN EMPILEMENT DE COUCHES SUR SUBSTRAT VERRIER L'invention est relative à un vitrage sur lequel on a déposé par un procédé de dépôt physique en phase vapeur (PVD pour Physical Vapor Deposition) sous vide, principalement pulvérisation cathodique assistée par magnétron, dépôt chimique en phase vapeur assisté par plasma (PECVD pour Plasma Enhanced Chemical Vapor Deposition) ou évaporation ou un procédé de dépôt par voie liquide, de une ou plusieurs couches minces présentant une structuration spatiale à des échelles pouvant varier de plusieurs cm à moins de 10pm. Les produits visés sont variés : couches à l'argent (contrôle solaire, bas- émissif, blindage électromagnétique, chauffant), couches modifiant le niveau de réflexion dans le visible (couches anti-reflet ou miroir), couches électrodes transparentes ou non, couches électrochromes, électroluminescentes, antiirisation, anti-salissure, anti-rayure, magnétiques, couches colorées ou absorbantes pour modifier la transmittance dans le visible à des fins esthétiques. Les produits visés sont en particulier les empilements déposés par pulvérisation magnétron. On pensera, mais pas de façon exclusive, à des vitrages présentant à la fois un caractère de réflexion des ondes IR proches et/ou lointains comme il est usuel dans les vitrages à contrôle thermique. La fonction apportée est dans ce cas, soit la diminution drastique de l'émissivité de la surface du vitrage (isolation thermique), soit une diminution importante de la quantité d'énergie solaire traversant l'ensemble du vitrage (contrôle solaire). De même, on considèrera les vitrages recouverts d'une couche conductrice assurant un rôle d'électrode - par exemple pour une fonction chauffante (eglass pour les applications bâtiment, pare-brise ou latérale chauffant(e) pour les applications automobile ou aéronautique) ou pouvant servir d'antenne pour capter des ondes électromagnétiques. 3048244 2 Un cas particulier concerne la bande micro-onde aux alentours du GHz (100pm REVENDICATIONS1. Procédé de dépôt sur un substrat verrier d'une couche ou d'un empilement de couches essentiellement minérale(s) fonctionnelle(s), caractérisé en ce qu'il comprend les étapes consistant à - déposer sur le substrat un revêtement essentiellement organique sur une partie mais non la totalité de sa surface, conformément à un motif, à - déposer sur le substrat ainsi revêtu une couche ou un empilement de couches essentiellement minérale(s) fonctionnelle(s), à - soumettre l'ensemble à un traitement thermique de manière à effectuer la combustion du revêtement essentiellement organique, puis à - éliminer celui-ci et la couche ou l'empilement de couches essentiellement minérale(s) fonctionnelle(s) qui le recouvre par essuyage tel qu'au chiffon et/ou souffle gazeux et/ou lavage, de manière à obtenir la couche ou l'empilement de couches essentiellement minérale(s) fonctionnelle(s) selon un motif correspondant au négatif de celui réalisé avec le revêtement essentiellement organique. 2. Procédé selon la revendication 1, caractérisé en ce que le dépôt conformément à un motif du revêtement essentiellement organique est effectué par un procédé par voie liquide, de rouleau gravé direct ou indirect tel qu'offset, flexographie, d'impression par jet d'encre, de masquage, lithographie ou sérigraphie. 3. Procédé selon la revendication 2, caractérisé en ce que le revêtement essentiellement organique est choisi parmi un monomère et/ou oligomère acrylate, époxyacrylate, polyester acrylate, polyuréthane acrylate, composition polyvinylpyrrolidone + EDTA, polyamide, polyvinylbutyral, résine photosensible positive de type diazonaphtoquinone-novolaque, tout matériau organique réticulé sous rayonnement ultraviolet ou infrarouge, seul(e) ou en mélange de plusieurs d'entre eux (elles). 4. Procédé selon l'une des revendications précédentes, caractérisé en ce que le revêtement essentiellement organique a une épaisseur au plus égale à 30, et 3048244 12 par ordre de préférence croissant, au plus égale à 20 et à 10 pm, et de manière particulièrement préférée d'approximativement 5 pm. 5. Procédé selon l'une des revendications précédentes, caractérisé en ce que 5 préalablement au dépôt de la couche ou de l'empilement de couches essentiellement minérale(s) fonctionnelle(s), l'élaboration du revêtement essentiellement organique comprend une réticulation par traitement thermique et/ou sous rayonnement tel qu'ultraviolet et/ou un séchage, puis l'ensemble est lavé. 10 6. Procédé selon l'une des revendications précédentes, caractérisé en ce que la couche ou l'empilement de couches essentiellement minérale(s) fonctionnelle(s) est formé(e) par un procédé de dépôt physique en phase vapeur (PVD pour Physical Vapor Deposition) sous vide tel que pulvérisation 15 cathodique notamment assistée par magnétron, évaporation ou dépôt chimique en phase vapeur assisté par plasma (PECVD pour Plasma Enhanced Chemical Vapor Deposition) ou par voie liquide. 7. Procédé selon la revendication 6, caractérisé en ce que la couche ou 20 l'empilement de couches essentiellement minérale(s) fonctionnelle(s) est constitué(e) d'Ag, oxyde conducteur transparent (TCO) tel qu'oxyde d'indium dopé à l'étain (ITO), oxyde d'indium dopé au zinc (IZO), ZnO :Al, Ga, stannate de cadmium, Al, Nb, Cu, Au, composé de Si et N tel que Si3N4, empilement diélectrique afférent, seul ou en combinaison de plusieurs d'entre eux. 25 8. Procédé selon l'une des revendications précédentes, caractérisé en ce que le traitement thermique fait partie d'une trempe thermique du substrat verrier. 9. Procédé selon l'une des revendications précédentes, caractérisé en ce que 30 le traitement thermique fait partie d'un bombage du substrat verrier. 10. Procédé selon la revendication 9, caractérisé en ce que le bombage est effectué par pressage. 3048244 13 11. Procédé selon l'une des revendications précédentes, caractérisé en ce qu'après le dépôt de la couche ou l'empilement de couches essentiellement minérale(s) fonctionnelle(s), on dépose à nouveau au moins une séquence revêtement essentiellement organique - couche ou empilement de couches 5 essentiellement minérale(s) fonctionnelle(s). 12. Substrat verrier revêtu d'au moins une séquence constituée d'un revêtement essentiellement organique non aisément éliminable par lavage à l'eau (éventuellement acidifiée ou baséifiée) ou solvant organique, sur une 10 partie mais non la totalité de sa surface, conformément à un motif, recouvert d'une couche ou d'un empilement de couches essentiellement minérale(s) fonctionnelle(s). 13. Application d'un vitrage obtenu par un procédé selon l'une des 15 revendications 1 à 11 comme vitrage fonctionnel laissant passer les radiofréquences.